(57)【要約】【課題】高い強度と優れた黒色性を兼ね備えたパラ型全芳香族ポリアミド繊維糸条を提供する。【解決手段】パラ型全芳香族ポリアミドに、黒色染顔料を５〜２０重量％含有させた後、紡糸、延伸することにより、単繊維繊度が１．０ｄｔｅｘ以下のパラ型全芳香族ポリアミド繊維とする。【選択図】なし【特許請求の範囲】
【請求項１】
単繊維繊度が１．０ｄｔｅｘ以下であるパラ型全芳香族ポリアミド繊維から構成される繊維糸条であって、該繊維糸条の、Ｌａｂ表色法におけるＬ値が２１以下であり、且つ引張強度が２０ｃＮ／ｄｔｅｘ以上であることを特徴とするパラ型全芳香族ポリアミド繊維糸条。
【請求項２】
黒色染顔料がカーボンブラックである請求項１に記載のパラ型全芳香族ポリアミド繊維糸条。
【請求項３】
パラ型全芳香族ポリアミドが、コポリパラフェニレン・３，４’−オキシジフェニレン・テレフタルアミドである請求項１又は２に記載のパラ型全芳香族ポリアミド繊維糸条。
【請求項４】
パラ型全芳香族ポリアミドに、黒色染顔料を５〜２０重量％含有させた後、紡糸、延伸することにより、単繊維繊度が１．０ｄｔｅｘ以下のパラ型全芳香族ポリアミド繊維とすることを特徴とするパラ型全芳香族ポリアミド繊維糸条の製造方法。
【発明の詳細な説明】
【技術分野】
【０００１】
本発明は、黒色染顔料を含有するパラ型全芳香族ポリアミド繊維糸条に関するものである。さらに詳しくは、高い強度を保ちつつ、深みのある黒色を呈するパラ型全芳香族ポリアミド繊維糸条に関するものである。
【背景技術】
【０００２】
パラ型全芳香族ポリアミド繊維を代表とする全芳香族ポリアミド繊維は、高強力、高モジュラス、高耐熱性等に優れた繊維である。このため、その機能性を活かして、産業用繊維として様々な分野で使用されている。
【０００３】
そのひとつとして、耐衝撃性などの向上を目的とした、パラ型全芳香族ポリアミド繊維を強化用繊維として用いた繊維強化プラスチックは従来から知られている。このような繊維強化プラスチックには意匠性の観点から、例えば、黒色のパラ型全芳香族ポリアミド繊維が要求されている。
【０００４】
一般的に、深みのある優れた黒色性を得るためには、黒色染顔料を大量に繊維に含有させることが考えられるが、含有された黒色染顔料自体が欠点となり、繊維の物性、特に引張強度が著しく低下するという問題があった。
【０００５】
例えば、非特許文献１では、繊維の濃色化技術について論じられている。その中で、表面反射光が小さくなる単繊維繊度の太い繊維が、濃色化に有利であることが報告されている。
【０００６】
また、特許文献１においては、無機顔料であるカーボンブラックを用いて、パラ型全芳香族ポリアミド繊維を黒色化しているが、この方法では分子鎖の高配向化により、黄色味を呈するため、特許文献１に記載された繊維では、満足する黒色性を得ることができないという問題があった。
【０００７】
さらに、特許文献２においては、窒化チタンを用いてパラ型全芳香族ポリアミド繊維を黒色化しているが、この方法によっても満足する黒色性を得るには至らず、さらに深みのある黒色を有するパラ型全芳香族ポリアミド繊維が求められていた。
【先行技術文献】
【特許文献】
【０００８】
【特許文献１】特開平６−０８１２１１号公報
【特許文献２】特開２０１２−６７４１５号公報
【非特許文献】
【０００９】
【非特許文献１】繊維学会誌、繊維と工業  ｖｏｌ．４４，Ｎｏ．７，Ｐ．２６５
【発明の概要】
【発明が解決しようとする課題】
【００１０】
本発明の目的は、かかる従来技術における問題点を解消し、高い強度と優れた黒色性を兼ね備えたパラ型全芳香族ポリアミド繊維糸条を提供することにある。
【課題を解決するための手段】
【００１１】
本発明者は、上記の課題を解決するために鋭意検討をおこなった結果、従来の繊維濃色化技術とは逆に、黒色染顔料を含むパラ型全芳香族ポリアミド繊維の単繊維繊度を小さくするとき、上記課題を解決できることを見出し、本発明を完成するに至った。
【００１２】
すなわち本発明によれば、
１．単繊維繊度が１．０ｄｔｅｘ以下であるパラ型全芳香族ポリアミド繊維から構成される繊維糸条であって、該繊維糸条の、Ｌａｂ表色法におけるＬ値が２１以下であり、且つ引張強度が２０ｃＮ／ｄｔｅｘ以上であることを特徴とするパラ型全芳香族ポリアミド繊維糸条、及び、
２．パラ型全芳香族ポリアミドに、黒色染顔料を５〜２０重量％含有させた後、紡糸、延伸することにより、単繊維繊度が１．０ｄｔｅｘ以下のパラ型全芳香族ポリアミド繊維とすることを特徴とするパラ型全芳香族ポリアミド繊維糸条の製造方法。
が提供される。
【発明の効果】
【００１３】
本発明によれば、高い強度と優れた黒色性を兼ね備えたパラ型全芳香族ポリアミド繊維糸条が提供されるので、該繊維糸条を補強繊維として用いた繊維強化プラスチックを、例えば携帯電話の筐体などに適用した場合、優れた耐衝撃性を有しながら、優れた意匠性も兼ね備えた製品が得られるので、非常に有益である。
【発明を実施するための形態】
【００１４】
以下、本発明の実施の形態について詳細に説明する。
＜パラ型全芳香族ポリアミド＞
本発明におけるパラ型全芳香族ポリアミドは、１種または２種以上の２価の芳香族基が、アミド結合により直接連結されたポリマーである。また、芳香族基には、２個の芳香環が酸素、硫黄、または、アルキレン基を介して結合されたもの、あるいは、２個以上の芳香環が直接結合したものも含む。さらに、これらの２価の芳香族基には、メチル基やエチル基等の低級アルキル基、メトキシ基、クロル基等のハロゲン基等が含まれていてもよい。なお、２価の芳香族基を直接連結するアミド結合の位置は、パラ型である。
【００１５】
＜パラ型全芳香族ポリアミドの製造方法＞
本発明におけるパラ型全芳香族ポリアミドは、従来公知の方法にしたがって製造することができる。例えば、アミド系極性溶媒中で、芳香族ジカルボン酸ジクロライド（以下「酸クロライド」ともいう）成分と芳香族ジアミン成分とを低温溶液重合、または界面重合などにより反応せしめることにより得ることができる。
【００１６】
［パラ型全芳香族ポリアミドの原料］
（芳香族ジカルボン酸ジクロライド成分）
パラ型全芳香族ポリアミドの製造において使用される芳香族ジカルボン酸クロライド成分としては、特に限定されるものではなく、一般的に公知なものを用いることができる。例えば、テレフタル酸クロライド、２−クロルテレフタル酸クロライド、２，５−ジクロルテレフタル酸クロライド、２，６−ジクロルテレフタル酸クロライド、２，６−ナフタレンジカルボン酸クロライドなどが挙げられる。
【００１７】
また、これらの芳香族ジカルボン酸ジクロライドは、１種類のみならず２種類以上を用いることができ、その組成比は特に限定されるものではない。これらのなかでは、汎用性や得られる繊維の機械的物性等の観点から、テレフタル酸ジクロライドが好ましい。なお、本発明においては、イソフタル酸クロライド等、パラ位以外の結合を形成する少量の成分を用いてもよい。
【００１８】
（芳香族ジアミン成分）
パラ型全芳香族ポリアミドの製造において使用される芳香族ジアミン成分としては、特に限定されるものではなく、一般的に公知なものを用いることができる。例えば、ｐ−フェニレンジアミン、２−クロル−ｐ−フェニレンジアミン、２，５−ジクロル−ｐ−フェニレンジアミン、２，６−ジクロル−ｐ−フェニレンジアミン、３，４’−ジアミノジフェニルエーテル、４，４’−ジアミノジフェニルエーテル、４，４’−ジアミノジフェニルメタン、４，４’−ジアミノジフェニルスルフォン、３，３’−ジアミノジフェニルスルフォンなどを挙げることができる。
【００１９】
これらは、１種類のみならず２種類以上を用いることができ、その組成比は特に限定されるものではない。なお、本発明においては、ｍ−フェニレンジアミン等、パラ位以外の結合を形成する少量の成分を用いてもよい。
【００２０】
これらのなかでは、高温熱延伸における安定性の観点から、ｐ−フェニレンジアミンを単独で使用、あるいは併用することが好ましく、ｐ−フェニレンジアミンと３，４’−ジアミノジフェニルエーテルとの組み合わせが最も好ましい。パラフェニレンジアミンと３，４’−ジアミノジフェニルエーテルとを組み合わせて用いる場合には、その組成比は特に限定されるものではないが、全芳香族ジアミン量に対して、それぞれ３０〜７０モル％、７０〜３０モル％とすることが好ましく、さらに好ましくは、それぞれ４０〜６０モル％、６０〜４０モル％、最も好ましくは、それぞれ４５〜５５モル％、５５〜４５モル％である。
【００２１】
［原料組成比］
芳香族ジカルボン酸クロライド成分と芳香族ジアミン成分との比は、芳香族ジアミン成分に対する芳香族ジカルボン酸クロライド成分のモル比として、０．９０〜１．１０の範囲とすることが好ましく、０．９５〜１．０５の範囲とすることがより好ましい。芳香族ジカルボン酸クロライド成分のモル比が０．９０未満または１．１０を超える場合には、芳香族ジアミン成分との反応が十分に進まず、高い重合度が得られないため好ましくない。
【００２２】
［反応条件］
芳香族ジカルボン酸クロライド成分と芳香族ジアミン成分との反応条件は、特に限定されるものではない。酸クロライドとジアミンとの反応は一般に急速であり、反応温度としては、例えば、−２５℃〜１００℃の範囲とすることが好ましく、−１０℃〜８０℃の範囲とすることがさらに好ましい。
【００２３】
［重合溶媒］
パラ型全芳香族ポリアミドを重合する際の溶媒としては、例えば、Ｎ，Ｎ−ジメチルホルムアミド、Ｎ，Ｎ−ジメチルアセトアミド、Ｎ−メチル−２−ピロリドン、Ｎ−メチルカプロラクタムなどの有機極性アミド系溶媒、テトラヒドロフラン、ジオキサンなどの水溶性エーテル化合物、メタノール、エタノール、エチレングリコールなどの水溶性アルコール系化合物、アセトン、メチルエチルケトンなどの水溶性ケトン系化合物、アセトニトリル、プロピオニトリルなどの水溶性ニトリル化合物などが挙げられる。これらの溶媒は、１種単独であっても、また、２種以上の混合溶媒として使用することも可能である。なお、上用いられる溶媒は、脱水されていることが望ましい。
本発明に用いられるパラ型全芳香族コポリアミドの製造においては、汎用性、有害性、取り扱い性、パラ型全芳香族コポリアミドに対する溶解性等の観点から、Ｎ−メチル−２−ピロリドン（ＮＭＰ）を用いることが最も好ましい。
【００２４】
［その他重合条件等］
生成するパラ型全芳香族ポリアミドの溶解性を上げるために、重合前、途中、終了時のいずれかに、一般に公知の無機塩を適当量添加しても差し支えない。このような無機塩としては、例えば、塩化リチウム、塩化カルシウム等が挙げられる。
また、パラ型全芳香族ポリアミドの末端は、封止することもできる。末端封止剤を用いて末端を封止する場合には、例えば、フタル酸クロライドおよびその置換体、アニリンおよびその置換体等を末端封止剤として用いることができる。
また、生成する塩化水素のごとき酸を捕捉するために、脂肪族や芳香族のアミン、第４級アンモニウム塩等を併用することもできる。
反応の終了後は、必要に応じて、塩基性の無機化合物、例えば、水酸化ナトリウム、水酸化カリウム、水酸化カルシウム、酸化カルシウム等を添加し、中和反応を実施してもよい。
【００２５】
［重合後処理］
上記のようにして得られるパラ型全芳香族ポリアミドは、アルコール、水等の非溶媒に投入して沈殿せしめ、パルプ状にして取り出すことができる。取り出されたパラ型全芳香族ポリアミドを再度他の溶媒に溶解し、その後に繊維の成形に供することもできるが、重合反応によって得たポリマー溶液をそのまま紡糸用溶液（ドープ）に調整して用いることも可能である。
一度取り出してから再度溶解させる際に用いる溶媒としては、パラ型全芳香族ポリアミドを溶解するものであれば特に限定されるものではないが、上記パラ型全芳香族ポリアミドの重合に用いられる溶媒とすることが好ましい。
【００２６】
＜パラ型全芳香族ポリアミド繊維の製造方法＞
本発明のパラ型全芳香族ポリアミド繊維を製造するにあたっては、湿式紡糸法または半乾半湿式紡糸法を採用し、先ず、パラ型全芳香族ポリアミド、黒色染顔料、および溶媒を含む均一な紡糸用溶液（ポリマードープ）を調整し、紡糸口金から吐出する。
【００２７】
［紡糸用溶液（ポリマードープ）の調整］
パラ型全芳香族コポリアミド、黒色染顔料、および溶媒を含む均一な紡糸用溶液（ポリマードープ）を調整する方法としては、特に限定されるものではない。例えば、パラ型全芳香族ポリアミド溶液と、黒色染顔料分散液とを混合する方法が挙げられる。
【００２８】
ここで、パラ型全芳香族ポリアミド溶液と黒染顔料の分散液に用いられる溶媒としては、上記したパラ型全芳香族ポリアミドの重合に用いられる溶媒を使用することができる。また、用いられる溶媒は、１種単独であっても２種以上を併用してもよい。パラ型全芳香族ポリアミドの製造によって得られたポリマー溶液から当該ポリマーを単離することなく、そのまま用いることも可能である。なお、紡糸上、パラ型全芳香族ポリアミド溶液と黒色染顔料の分散に用いられる溶媒は、同一であることが好ましい。
【００２９】
（黒色染顔料）
本発明で使用する黒色染顔料は、特に限定されるものではなく、従来公知の染料や顔料の１種或いは複数種を任意に使用することができる。とりわけ、アセチレンブラック、ケッチェンブラックなどの導電性のあるカーボンブラックは、電波障害を引き起こすため、導電性の小さいカーボンブラックが好ましい。特に、本発明のパラ型全芳香族ポリアミド繊維の体積固有抵抗値が、１０１０Ω・ｃｍより大きいと電波障害を引き起こさないため好ましい。
【００３０】
本発明に用いられる黒色染顔料は、平均粒径が５μｍ以下が好ましく、３μｍ以下がさらに好ましく、１μｍ以下が最も好ましい。ここで、「平均粒径」とは、黒色染顔料が分散媒中に５重量％濃度で分散された状態で、レーザー解析法により測定した値である。
黒色染顔料を上記の平均粒径範囲にすると粒子自体が非常に細かいため、繊維中で粒子に起因する亀裂の発生を抑えることができる。その結果、引張強度を保持する事ができる。
【００３１】
なお、分散媒中における粒子は、必ずしも一次粒子の状態で分散されているとは限らず、凝集状態にあるものも存在する。凝集状態にある粒子の平均粒径は、凝集塊の大きさを当該粒子の粒径として求める。つまり、本発明において、「平均粒径」とは、分散媒中における粒子の一次粒子または凝集塊の大きさの平均値を意味するものとする。
【００３２】
本発明においては、上記黒色染顔料を、上記パラ型全芳香族ポリアミド全重量に対して５〜２０重量％含有させることが必要であり、５〜１５重量％が最も好ましい。該含有量が５重量％未満の場合は、得られる繊維の黒色濃度が乏しく、意匠性に劣るものとなる。一方、該含有量が２０重量％を超える場合には、繊維の物性が低下し、期待される補強性能を満足しない。
【００３３】
［紡糸・凝固］
本発明のパラ型全芳香族ポリアミド繊維糸条の製造においては、上述の如く調整された紡糸用溶液（ドープ）を用いて、湿式紡糸法またはエアギャップを設けた半乾半湿式紡糸法によって繊維を成形する。すなわち、先ず、上記で得られた紡糸用溶液（ドープ）をノズルから吐出し、続いて、凝固浴中の凝固液に接触させて凝固糸を形成する。
【００３４】
凝固浴としては、パラ型全芳香族ポリアミドの貧溶媒が用いられるが、紡糸用溶液（ポリマードープ）の溶媒が急速に抜け出して、得られる全芳香族ポリアミド凝固糸に欠陥ができないように、通常は良溶媒を添加して凝固速度を調節する。貧溶媒としては水、良溶媒としてはパラ型全芳香族ポリアミドドープ用の溶媒を用いることが好ましい。良溶媒／貧溶媒の質量比は、パラ型全芳香族ポリアミドの溶解性や凝固性にもよるが、１５／８５〜４０／６０の範囲とすることが好ましい。
【００３５】
［その他の工程］
凝固液から凝固糸条を引き上げた後は、公知の方法によって、最終的なパラ型全芳香族ポリアミド繊維糸条を得ることができる。例えば、水洗工程を実施して形成された未延伸糸から溶媒を除去し、必要に応じて延伸を実施し、乾燥工程等を経た後に必要に応じて延伸することにより配向させ、最終的な繊維糸条を得ることができる。
【００３６】
［延伸工程］
本発明の繊維糸条は、延伸配向されていることが好ましい。延伸の方法としては特に限定されるものではなく、凝固糸状態での水洗延伸、沸水延伸のみならず、乾燥糸状態での加熱延伸等、いずれでもよい。
また、延伸倍率については特に制限はないが、５倍以上であることが好ましく、８倍以上であることがさらに好ましい。延伸倍率を制御することにより、得られるパラ型全芳香族ポリアミド繊維の伸度および強度を制御することができる。
熱延伸を実施する場合には、その温度は、パラ型全芳香族ポリアミドのポリマー骨格にもよるが、好ましくは３００〜６００℃、さらに好ましくは３５０〜５５０℃とし、また、延伸倍率は好ましくは１０倍以上、さらに好ましくは１０〜１５倍とする。
【００３７】
＜芳香族ポリアミド繊維糸条の物性＞
（引張強度）
上記方法により得られた本発明のパラ型全芳香族ポリアミド繊維糸条の引張強度は、高い程好ましいが、パラ型全芳香族ポリアミド繊維に対する黒色染顔料の濃度を上げるにつれて強度は低下する傾向にある。そして、パラ型全芳香族ポリアミド繊維糸条の引張強度が２０ｃＮ／ｄｔｅｘ未満の場合は補強性能が不足するため、本発明のパラ型全芳香族ポリアミド繊維糸条の引張強度は、２０ｃＮ／ｄｔｅｘ以上であることが必要であり、２１ｃＮ／ｄｔｅｘ以上が好ましく、２２ｃＮ／ｄｔｅｘ以上が最も好ましい。
【００３８】
（Ｌ値（明度））
本発明のパラ型全芳香族ポリアミド繊維糸条のＬ値（明度）は、意匠性の観点から小さい程好ましい。このため、本発明のパラ型全芳香族ポリアミド繊維のＬ値（明度）は、２１以下であることが必要であり、２０以下がさらに好ましく、１９以下が最も好ましい。
【００３９】
（単繊維繊度）
本発明のパラ型全芳香族ポリアミド繊維糸条を構成する繊維の単繊維繊度は、小さい程Ｌ値（明度）を低くできるため、１．０ｄｔｅｘ以下であることが必要であり、０．９ｄｔｅｘ以下がさらに好ましく、０．８ｄｔｅｘ以下が最も好ましい。本発明においては単繊維繊度を１．０ｄｔｅｘ以下とすることにより、優れた黒色性と高い強度を両立することができる。
【実施例】
【００４０】
以下、実施例および比較例により、本発明を詳細に説明するが、本発明の範囲は、以下の実施例及び比較例に制限されるものではない。
【００４１】
＜測定・評価方法＞
実施例および比較例においては、下記の項目について、下記の方法によって測定・評価を行った。
【００４２】
（１）繊維の単繊維繊度
得られた繊維糸条を、公知の検尺機を用いて１００ｍ巻き取り、その質量を測定した。得られた質量に１００を乗じた値を１００００ｍあたりの質量、即ち総繊度（ｄｔｅｘ）として算出した。次いで、得られた繊維の総繊度を単糸の本数で除することで、単繊維繊度を算出した。
【００４３】
（２）繊維糸条の引張強度
引張試験機（ＩＮＳＴＲＯＮ社製、商品名：ＩＮＳＴＲＯＮ、型式：５５６５型）により、糸試験用チャックを用いて、ＡＳＴＭ  Ｄ８８５の手順に基づき、以下の条件で繊維糸条の引張強力を測定した。次いで測定した繊維糸条の引張強力に対して繊維の総繊度で除して引張強度を算出した。
［測定条件］
温度            ：室温
試験片長        ：７５０ｍｍ
試験速度        ：２５０ｍｍ／分
チャック間距離  ：５００ｍｍ
【００４４】
（３）明度（Ｌ値）
黒色の板を用いて、綾角が１〜３°となるように、下地が見えなくなるまで糸条を巻き付けた測定用サンプル板を、色彩色差計（ＭＩＮＯＬＴＡ社製、型式：ＣＲ−２００）を用いて、明度の測定を実施した。
【００４５】
（４）黒色染顔料の平均粒径
Ｎ−メチル−２−ピロリドン（ＮＭＰ）中に、黒染顔料を５重量％分散させた状態で、ＮＭＰ分散径として測定した。ＮＭＰ分散径は、「マイクロトラックＭＴ３３００ＥＸ」（日機装（株）製）を用いて、レーザー回折法により求めた。
【００４６】
＜実施例１＞
黒色染顔料として、カーボンブラック（大日精化工業株式会社製、ＭＰＳ−１１００Ｂｌａｃｋ（Ｔ）を用い、Ｎ−メチル−２−ピロリドン（ＮＭＰ）中に濃度２０重量％となるように、ビーズミル（淺田鉄工（株）製、Ｎａｎｏ  Ｇｒａｉｎ  Ｍｉｌｌ）を用いて分散させた。
【００４７】
この時、得られた分散液を、濃度６．０重量％のコポリパラフェニレン・３，４’−オキシジフェニレン・テレフタルアミドのＮＭＰ溶液中に、カーボンブラックがポリマー対比５重量％となるように添加し、攪拌機（栗本鐵工所製、ＫＲＣニーダーＳ１）を用いて、６０℃で２時間撹拌混合し、紡糸用溶液（ポリマードープ）を得た。
【００４８】
得られた紡糸用溶液（ポリマードープ）を、単糸繊度０．７ｄｔｅｘとなるように紡糸口金から吐出し、エアギャップを介してＮＭＰ濃度３０重量％の水溶液中に紡出して凝固させた後（半乾半湿式紡糸法）、水洗、乾燥し、次いで、温度５００℃下で１０倍に延伸した後巻き取ることにより黒色を呈するパラ型全芳香族ポリアミド繊維糸条を得た。得られた繊維糸条の各物性を表１に示す。
【００４９】
＜実施例２＞
単繊維繊度を０．５ｄｔｅｘとした以外は、実施例１と同様の方法で実施し、黒色を呈するパラ型全芳香族ポリアミド繊維糸条を得た。得られた繊維糸条の各物性を表１に示す。
【００５０】
＜実施例３＞
単繊維繊度を１．０ｄｔｅｘとした以外は、実施例１と同様の方法で実施し、黒色を呈するパラ型全芳香族ポリアミド繊維糸条を得た。得られた繊維糸条の各物性を表１に示す。
【００５１】
＜実施例４＞
黒色染顔料（カーボンブラック）がポリマー対比１０重量％とした以外は、実施例１と同様の方法で実施し、黒色を呈するパラ型全芳香族ポリアミド繊維糸条を得た。得られた繊維糸条の各物性を表１に示す。
【００５２】
＜実施例５＞
単繊維繊度を１．０ｄｔｅｘ、黒色染顔料（カーボンブラック）がポリマー対比１０重量％とした以外は、実施例１と同様の方法で実施し、黒色を呈するパラ型全芳香族ポリアミド繊維糸条を得た。得られた繊維糸条の各物性を表１に示す。
【００５３】
＜実施例６＞
黒色染顔料（カーボンブラック）がポリマー対比２０重量％とした以外は、実施例１と同様の方法で実施し、黒色を呈するパラ型全芳香族ポリアミド繊維糸条を得た。得られた繊維糸条の各物性を表１に示す。
【００５４】
＜実施例７＞
単繊維繊度を１．０ｄｔｅｘ、黒色染顔料（カーボンブラック）がポリマー対比２０重量％とした以外は、実施例１と同様の方法で実施し、黒色を呈するパラ型全芳香族ポリアミド繊維糸条を得た。得られた繊維糸条の各物性を表１に示す。
【００５５】
【表１】
2020193421.tif 000002
【００５６】
＜比較例１＞
黒色染顔料（カーボンブラック）がポリマー対比３重量％とした以外は、実施例１と同様の方法で実施し、黒色を呈するパラ型全芳香族ポリアミド繊維糸条を得た。得られた繊維糸条の各物性を表２に示す。明度（Ｌ値）が高く、深みのある黒色を示さなかった。
【００５７】
＜比較例２＞
単繊維繊度を１．７ｄｔｅｘとした以外は、実施例１と同様の方法で実施し、黒色を呈するパラ型全芳香族ポリアミド繊維糸条を得た。得られた繊維糸条の各物性を表２に示す。明度（Ｌ値）が高く、深みのある黒色を示さなかった。
【００５８】
＜比較例３＞
単繊維繊度を１．７ｄｔｅｘ、黒色染顔料（カーボンブラック）がポリマー対比２２重量％とした以外は、実施例１と同様の方法で実施し、黒色を呈するパラ型全芳香族ポリアミド繊維糸条を得た。得られた繊維糸条の各物性を表２に示す。大量の黒色染顔料を含有したため、繊維中に欠点が生じ、引張強度の乏しい結果となった。
【００５９】
＜比較例４＞
黒色染顔料（カーボンブラック）がポリマー対比２５重量％とした以外は、実施例１と同様の方法で実施し、黒色を呈するパラ型全芳香族ポリアミド繊維糸条を得た。得られた繊維糸条の各物性を表２に示す。大量の黒染顔料を含有したため、繊維中に欠点が生じ、引張強度の乏しい結果となった。
【００６０】
【表２】
2020193421.tif 000003